(57)【特許請求の範囲】
【請求項１】
タバコ巻紙であって、第１の充填剤と第２の充填剤を含有する紙材を含み、前記第１の充填剤は白色顔料を含み、前記白色顔料は菱面体の形状および０．２μｍないし０．４μｍの粒径の中央値を有する炭酸カルシウムを含み、前記第２の充填剤は最大２重量％の量で前記紙材中に存在する黒色顔料を含み、前記タバコ巻紙は少なくとも８０％の不透明度および少なくとも７０％の明度を有することを特徴とするタバコ巻紙。
【請求項２】
前記黒色顔料は、炭素、酸化鉄、およびそれらの混合物からなる群から選択される材料を含むことを特徴とする請求項１に記載のタバコ巻紙。
【請求項３】
前記白色顔料は、２０重量％ないし４０重量％の量で前記紙材中に存在することを特徴とする請求項１または２に記載のタバコ巻紙。
【請求項４】
前記紙材は、１８ｇ／ｍ2ないし６０ｇ／ｍ2の坪量を有し、５コレスタ単位ないし８０コレスタ単位の透過性を有することを特徴とする請求項１ないし３のいずれか１項に記載のタバコ巻紙。
【請求項５】
前記紙材上に被覆された燃焼制御用添加剤を更に含み、前記燃焼制御用添加剤はアルカリ金属塩、酢酸塩、リン酸塩、およびこれらの混合物からなる群から選択される材料であることを特徴とする請求項１ないし４のいずれか１項に記載のタバコ巻紙。
【請求項６】
前記タバコ巻紙は少なくとも９０％の不透明度を有することを特徴とする請求項１ないし５のいずれか１項に記載のタバコ巻紙。
【請求項７】
前記黒色顔料が、０．１重量％ないし１．０重量％の量で前記紙材中に存在することを特徴とする請求項１ないし６のいずれか１項に記載のタバコ巻紙。
【請求項８】
タバコ巻紙であって、第１の充填剤と第２の充填剤を含有する紙材を含み、前記第１の充填剤は菱面体の形状および０．２μｍないし０．４μｍの粒径の中央値を有する炭酸カルシウムを含み、前記炭酸カルシウムは２０重量％ないし４０重量％の量で前記紙材中に存在し、前記第２の充填剤は最大２重量％の量で前記紙材中に存在する黒色顔料を含み、前記タバコ巻紙は少なくとも８０％の不透明度を有することを特徴とするタバコ巻紙。
【請求項９】
前記タバコ巻紙は、少なくとも８０％の不透明度および少なくとも７０％の明度を有することを特徴とする請求項８に記載のタバコ巻紙。
【請求項１０】
前記タバコ巻紙は、少なくとも９０％の不透明度を有することを特徴とする請求項８または９に記載のタバコ巻紙。
【請求項１１】
前記タバコ巻紙は、少なくとも８０％のＬ値を有することを特徴とする請求項８ないし１０のいずれか１項に記載のタバコ巻紙。
【請求項１２】
前記黒色顔料は、炭素、酸化鉄、およびそれらの混合物からなる群から選択される材料を含み、前記黒色顔料は、０．１重量％ないし１．０重量％の量で前記紙材中に存在することを特徴とする請求項８ないし１１のいずれか１項に記載のタバコ巻紙。
【請求項１３】
前記紙材は、２２ｇ／ｍ2ないし３６ｇ／ｍ2の坪量を有し、１５コレスタ単位ないし５５コレスタ単位の透過性を有し、２５重量％ないし３６重量％の全充填材含有量を有することを特徴とする請求項８ないし１２のいずれか１項に記載のタバコ巻紙。
【請求項１４】
白色顔料を含む第１の充填剤を紙材に取り込ませる工程であって、前記白色顔料は菱面体の形状および０．２μｍないし０．４μｍの粒径の中央値を有する炭酸カルシウムを含み、前記白色顔料は２０重量％ないし４０重量％の量で前記紙材に添加される工程と、
黒色顔料を含む第２の充填材を前記紙材に取り込ませる工程であって、前記黒色顔料が最大２重量％の量で前記紙材に添加される工程を含み、
前記白色顔料および前記黒色顔料が、タバコ巻紙の不透明度を少なくとも８０％まで高めるのに十分な量で前記紙材に添加されることを特徴とする、タバコ巻紙の不透明度を高める方法。
【請求項１５】
前記タバコ巻紙は、少なくとも７０％の明度および少なくとも８０％のＬ値を有することを特徴とする請求項１４に記載のタバコ巻紙の不透明度を高める方法。
【請求項１６】
前記白色顔料は、前記紙材中に２５重量％ないし３５重量％の量で存在することを特徴とする請求項１４または１５に記載のタバコ巻紙の不透明度を高める方法。
【請求項１７】
前記黒色顔料は、炭素、酸化鉄、およびそれらの混合物からなる群から選択される材料であることを特徴とする請求項１４ないし１６のいずれか１項に記載のタバコ巻紙の不透明度を高める方法。
【請求項１８】
前記タバコ巻紙は、２２ｇ／ｍ2ないし３６ｇ／ｍ2の坪量を有し、１５コレスタ単位ないし５５コレスタ単位の透過性を有することを特徴とする請求項１４ないし１７のいずれか１項に記載のタバコ巻紙の不透明度を高める方法。
【請求項１９】
前記タバコ巻紙は、少なくとも９０％の不透明度を有することを特徴とする請求項１４ないし１８のいずれか１項に記載のタバコ巻紙の不透明度を高める方法。
【請求項２０】
喫煙製品であって、
円柱状の発煙性充填材、および
該円柱状の発煙性充填材の周面を覆うタバコ巻紙とを含み、前記タバコ巻紙は菱面体の形状および０．２μｍないし０．４μｍの粒径の中央値を有する炭酸カルシウムを含有する紙材を含み、前記紙材はまた、黒色顔料を含有し、前記タバコ巻紙は２２ｇ／ｍ2ないし３６ｇ／ｍ2の坪量、１５コレスタ単位ないし５５コレスタ単位の透過性、２５重量％ないし３６重量％の全充填材含有量、および少なくとも８０％の不透明度を有することを特徴とする喫煙製品。
【請求項２１】
前記黒色顔料は炭素を含み、該炭素は最大２重量％の量で前記紙材中に存在することを特徴とする請求項２０に記載の喫煙製品。
【請求項２２】
前記タバコ巻紙は、少なくとも７０％の明度と少なくとも８０％のＬ値とを有することを特徴とする請求項２０または２１に記載の喫煙製品。
【請求項２３】
前記タバコ巻紙は、少なくとも約９０％の不透明度を有することを特徴とする請求項２０ないし２２のいずれか１項に記載の喫煙製品。
【発明の詳細な説明】
【０００１】
【発明の属する技術分野】
本発明は、喫煙製品に利用される不透明度の高い包装紙と、該包装紙を製造するための方法とに関する。特に、本発明は包装紙の不透明度を高めるために光の散乱および吸収を効果的に行う一方で商業的に許容される範囲内で包装紙の色彩を明るくする白色および黒色の顔料からなる混合物を含有する不透明度の高い包装紙および該包装紙の製造方法に関する。
【０００２】
【従来の技術】
シガレット等の喫煙製品は、従来から円柱状のタバコを白色の包装紙で包むことによって製造される。その一端部には、喫煙者が喫煙製品を吸う際に利用されるフィルタが設けられている。この場合、白色の包装紙に接着剤でつけられたチッピング・ペーパを用いてフィルタが喫煙製品に付着している。喫煙製品を構成するのに利用される包装紙およびチッピング・ペーパは一般に亜麻繊維またはセルロース繊維から作られ、かつ炭酸カルシウム等の充填剤が含まれている。
【０００３】
また、包装紙およびチッピング・ぺーパはシガレットがばらばらにならないように保持しておくことに加えてシガレットの物理的性質や特徴にも貢献しており、さらにそれらの調整にも関与している。例えば、シガレットの包装紙はシガレットの燃焼速度やパフあたりの全タール送達量にも影響を及ぼす。包装紙によって影響を受ける他のシガレットの性質として、その外観とシガレット燃焼時に生ずる灰の特徴とが挙げられる。シガレット用の包装紙（以下、タバコ巻紙ともいう）は、シガレットの火が消されずに放置された場合にシガレットの火がついている部分から生ずる煙の量を抑えたり、火がついている部分に隣接するシガレットの他の表面に火が移る傾向を抑えることにも利用可能である。
【０００４】
上記の機能を果たすことに加えて、タバコ巻紙はシガレットに対して美的外観を与えるものとする。例えば、可能な限り鮮やかにする。また、タバコ巻紙は不透明度がかなり高いものとする。不透明度が高いことで、シガレットの内容物が隠される。
【０００５】
従来、タバコ巻紙の不透明度は主としてタバコ巻紙に取り込まれた充填材の量によって決定された。一般に、不透明度の度合いはタバコ巻紙に添加される充填材の量に比例して増大する。
【０００６】
【発明が解決しようとする課題】
しかし、従来の技術では、残念なことに不透明度を高めるために充填材の増量すると、タバコ巻紙の他の性質に悪影響を及ぼす。例えば、充填材の濃度を高めることでタバコ巻紙の強度が落ちる。充填材の量を変えることは、タバコ巻紙の透過性に影響を及ぼし、その結果としてその燃焼特性にも影響が及ぶ。そのようなことから、タバコ巻紙の充填材濃度を現在の範囲内に維持しておかなければならないというプレッシャーが当業者にはあり、タバコ巻紙の不透明性を高める方法の実現が顕著に制限される。
【０００７】
さらに、充填材濃度の上昇に加えて、タバコ巻紙の不透明性は完成紙料(fiber furnish) が精製される量を完成紙料の組成物を変えることである程度変化する。完成紙料またはその精製される量を変えることで、タバコ巻紙の他の物理的特性に悪影響を及ぼす可能性もある。さらに、精製方法を変えることで、または異なる完成紙料の選択によって不透明性をわずかながら変えることもできる。
【０００８】
このような限界があることから、充填材として炭酸カルシウムを含有する市販のタバコ巻紙は、不透明度がたったの７４％ないし７６％程度しかない。すなわち、従来は不透明度が８０％以上で、かつ商業的に許容されるタバコ巻紙を生産するのはたいへん困難であった。
【０００９】
したがって、不透明度が８０％以上の喫煙製品用包装紙（以下、タバコ巻紙ともいうが、該包装紙はいわゆるタバコ巻紙に限定されるものではない）、該包装紙を製造するための方法、喫煙製品用包装紙の物理的特性等を損なうことなく不透明度を高める方法、さらに充填材濃度を高めることなく喫煙製品用包装紙の不透明度を高める方法が従来から求められている。
【００１０】
よって、本発明は概して不透明度の高い喫煙製品用包装紙を提供することを目的とする。本発明によれば、不透明度の高い包装紙は白色顔料と黒色顔料との混合物を含む。
【００１１】
紙の不透明度は光を散乱させる能力と光を吸収する能力との関数である。本発明によれば、光を散乱させるために白色の顔料、例えば所定の粒径範囲にある炭酸カルシウムを添加する。一方、黒色の顔料、例えば炭素を包装紙に添加して光の吸収を可能とさせる。一般に、黒色顔料の添加量は白色顔料の添加量よりも少ない。
【００１２】
ところで、炭素粒子および炭酸カルシウム粒子を一緒にしてタバコ巻紙に含有させることが従来から行われている。例えば、米国特許第３，７４４，４９６号(McCarty, et al.) は喫煙製品用の炭素充填包装紙を開示している。しかし、炭素が添加されているにもかかわらず、包装紙の不透明度は改善されていない。また、その米国特許には加熱時にフラボラントが放出されるようにするために炭素で該フラボラントを保持することが開示されている。特に、上記米国特許は包装紙に約５ないし９０重量％の炭素を添加することが開示されている。
【００１３】
米国特許第３，７４４，４９６号(McCarty, et al.) に開示されたように、従来のタバコ巻紙に炭素を添加することで、紙の白色度が著しく減少して紙の明度が許容できないレベルに達する。そのため、煤煙成分を減少させるために、あるいはフラボラントを含ませるための炭素充填包装紙のほとんどは内側に設けられる包装紙として用いられる。特に、シガレットの美的外観を改善するために、円柱状になったタバコの周面をまず炭素充填紙で包み、さらにその外側を別の包装紙で包むようにした。上記米国特許で述べられているように、外側の包装紙は内側の灰色の炭素が充填されたライナーを隠すために使われる。
【００１４】
しかし、本発明によれば、黒色顔料をタバコ巻紙に入れて該タバコ巻紙の不透明性を高め、一方でタバコ巻紙の白色度や明度を従来のものと同程度に保つようにした。したがって、本発明は、喫煙製品の外装用の包装紙として使用することができ、白色顔料および黒色顔料を含み、不透明度が高い包装紙を提供することである。このことから、本発明の別の目的としてシガレット用のタバコ巻紙を提供することが挙げられる。本発明によれば、後述するように、該タバコ巻紙に少量の黒色顔料とともに含まれる白色顔料の粒径は可視光線の波長の半分にほぼ等しい。
【００１５】
以上説明したように、本発明の解決すべき課題をまとめると、本発明は上記従来の問題点を解決し、不透明度の高い喫煙製品用包装紙（タバコ巻紙等）、該包装紙の製造方法、その包装紙を用いた喫煙製品を提供することを目的とする。
【００１６】
【課題を解決するための手段】
上記課題を解決するために、本発明にもとづく喫煙製品に使用される包装紙であって、紙材と、紙材に含まれ、かつ粒子径の中央値が０．１μｍないし０．５μｍの範囲内にある白色顔料からなる第１の充填剤と、紙材に最大で２重量％含まれる黒色顔料からなる第２の充填剤とを有し、さらに不透明度が少なくとも８０％、明度が少なくとも７０％であることを特徴とする。
【００１７】
好ましくは、白色顔料は、炭酸カルシウムを含む。
【００１８】
好ましくは、黒色顔料は、炭素、酸化鉄、および炭素と酸化鉄との混合物からなる群から選択される材料を含む。
【００１９】
好ましくは、白色顔料は、紙材の重量あたり２０％ないし４０％含まれる。
【００２０】
好ましくは、白色粒子は、粒径の中央値が０．２μｍないし０．４μｍの範囲内にある。
【００２１】
好ましくは、紙材は坪量が１８ｇ／ｍ2 ないし６０ｇ／ｍ2 であり、また透過性が５コレスタ単位ないし８０コレスタ単位である。
【００２２】
好ましくは、紙材は燃焼制御用添加剤の被覆が施されており、燃焼制御用添加剤はアルカリ金属塩、酢酸塩、リン酸塩、およびこれらの混合物からなる群から選択される材料である。
【００２３】
好ましくは、紙材に含まれる黒色顔料の量が０．１重量％ないし１．０重量％である。
【００２４】
つぎに、本発明にもとづく喫煙製品用包装紙は、喫煙製品に使用される包装紙であって、紙材と、紙材に２０重量％ないし４０重量％含まれ、かつ粒子径の中央値が０．１μｍないし０．５μｍの範囲内にある炭酸カルシウムからなる第１の充填剤と、紙材に最大で２重量％含まれる黒色顔料からなる第２の充填剤とを有することを特徴とする。
【００２５】
好ましくは、不透明度が少なくとも８０％、明度が少なくとも７０％である。
【００２６】
好ましくは、包装紙は、不透明度が少なくとも９０％である。
【００２７】
好ましくは、包装紙は、Ｌ値が少なくとも８０％である。
【００２８】
好ましくは、黒色顔料は、炭素、酸化鉄、およびそれらの混合物からなる群から選択される材料を含み、また黒色顔料は紙材中に、０．１重量％ないし１．０重量％存在する。
【００２９】
好ましくは、炭酸カルシウムは、粒径の中央値が０．２μｍないし０．４μｍである。
【００３０】
好ましくは、紙材は、坪量が２２ｇ／ｍ2 ないし３６ｇ／ｍ2 であり、また透過性が１５コレスタ単位ないし５５コレスタ単位である。
【００３１】
つぎに、本発明にもとづく喫煙製品用の包装紙の不透明度を高める方法は、粒径の中央値が０．１μｍないし０．５μｍである白色顔料を２０重量％ないし４０重量％含む第１の充填剤を紙材に取り込ませる工程と、黒色顔料を最大で２重量％含む第３の充填材を紙材に取り込ませる工程とを有し、さらに、白色顔料および黒色顔料の含有量は、包装紙の不透明度を少なくとも８０％まで高めるのに十分な量であることを特徴とする。
【００３２】
好ましくは、包装紙は、少なくとも７０％の明度と少なくとも８０％のＬ値とを有する。
【００３３】
好ましくは、白色顔料は、炭酸カルシウムを含む。
【００３４】
好ましくは、白色顔料は、紙材中に２５重量％ないし３５重量％含まれ、かつ粒径の中央値が０．２μｍないし０．４μｍの範囲内にある。
【００３５】
好ましくは、黒色顔料は、炭素、酸化鉄、およびそれらの混合物からなる群から選択される材料である。
【００３６】
好ましくは、紙材は、坪量が２２ｇ／ｍ2 ないし３６ｇ／ｍ2 であり、また透過性が１５コレスタ単位ないし５５コレスタ単位である。
【００３７】
好ましくは、包装紙は、少なくとも９０％の不透明度を有する。
【００３８】
さらに、本発明にもとづく喫煙製品は、発煙性充填材からなる円柱と、該発煙性充填材からなる円柱の周面を覆う包装紙とを有し、包装紙は粒径の中央値が０．２μｍないし０．４μｍの範囲内にある炭酸カルシウムを含有する紙材を有し、さらに紙材は坪量が２２ｇ／ｍ2 ないし３６ｇ／ｍ2 、透過性が１５コレスタ単位ないし５５コレスタ単位、全充填材含有量が約２５重量％ないし３６重量％、および不透明度が少なくとも８０％であることを特徴とする。
【００３９】
好ましくは、黒色顔料は炭素を含み、また該炭素は紙材中に最大で２重量％含まれる。
【００４０】
好ましくは、包装紙は、少なくとも７０％の明度と少なくとも８０％のＬ値とを有する。
【００４１】
好ましくは、包装紙は、少なくとも約９０％の不透明度を有する。
【００４２】
【発明の実施の形態】
本発明は、概して不透明度が高い喫煙製品用包装紙に関する。包装紙は、白色顔料と黒色顔料とを含む。白色顔料は包装紙に当たった光を散乱させるのに効果的である。一方、黒色顔料は光を吸収する。これら白色顔料と黒色顔料とを組み合わせて使用することで、従来のものに比べて著しく不透明度が高くなる。
【００４３】
本発明にもとづいて包装紙の不透明度を高めることで、包装紙によって創られる喫煙製品の全体的な美的外観を著しく向上させることができる。本発明の包装紙は、ほとんどの場合、不透明度が少なくとも８０％なので、従来のものが７４％ないし７６％程度であったのに比べて著しい改善であることがわかる。実際、本発明にもとづいて製造された包装紙は、不透明度を９０％以上とすることも可能である。例えば、これまでは包装紙の不透明度を８２％ないし９６％程度にして製造してきた。そのような不透明度の高い紙は、特有の満足のゆく外観を有しており、喫煙製品に適用することでたばこの色や様相を隠す効果がある。
【００４４】
本発明にもとづいて製造される包装紙の特徴の一つとして、許容されないレベル以下には白色度および明度を減少させることなく紙の不透明度を高めるために、黒色顔料が少量含まれていることが挙げられる。本発明によれば、黒色顔料を包装紙に取り込ませることで、もし特別に選択された光学的特性を持つ白色顔料と組み合わせるならば、包装紙の不透明度を著しく高めることができる。
【００４５】
特に、白色顔料の粒径が所定の範囲内であるならば、不透明度を高めるだけではなく、紙の白色度や明度も高める。紙の白色度や明度を従来のものよりも高くすることで、黒色顔料の添加を可能とさせる。
【００４６】
特に、本発明の包装紙に取り込まれた白色顔料は、粒径の中央値が約０．１μｍないし０．５μｍ程度、特に０．２μｍないし約０．４μｍの範囲内とする。上記範囲内の白色顔料を取り込んだ包装紙の白色度および明度は、可視光線の波長のおおよそ半分に上記白色顔料の粒径が一致するという事実に部分的にもとづいて増大すると考えられる。この粒径の範囲内で、白色顔料は光の散乱に対してよりいっそう効果的であり、光学的特徴を提供する。
【００４７】
本発明の一実施形態例では、包装紙に取り込まれる白色の顔料は炭酸カルシウムであって、その粒径は約０．１μｍないし約０．５μｍである。例えば、炭酸カルシウム顔料はウルトラパーク（商標：ＵＬＴＲＡＰＡＱＵＥ、製造元：Speciality Minerals, Inc. Adams, Massachusetts) の名で市販されているものを使用する。このＵＬＴＲＡＰＡＱＵＥは、平均粒径が約０．３μｍである沈降炭酸カルシウム充填材である。炭酸カルシウム粒子は、菱面体の形状／形態をしており、表面積が約７．５ｍ2 ／ｇｒである。ＵＬＴＲＡＰＡＱＵＥは、約４０重量％の固形分を含むスラリーとして、または乾燥粉末として商業的に入手することができる。ここで使用されているように、組成物の粒径は、セディグラフ(Sedigraph) 等を用いて沈降法により測定および決定した。
【００４８】
炭酸カルシウムに加えて、粒径が上記範囲内である他の白色顔料を同様に用いて本発明にもとづく包装紙を構成することができる。また、炭酸カルシウムを単独で、あるいは他の白色顔料と組み合わせて使用することもできよう。
【００４９】
本発明にもとづくて白色顔料と組み合わせて使用される黒色顔料は、例えば、炭素（例：活性炭素、黒色酸化鉄、またはそれらの混合物）である。黒色顔料の粒径は白色顔料の粒径ほど厳密に定める必要はない。例えば、ほとんどの用途で、黒色顔料の粒径は約１０μｍ以下までとすることができる。黒色顔料は、包装紙の明度を許容レベル以下に下げることがないような量でもって白色顔料と組み合わせて添加される。一般に、黒色顔料を含む場合の包装紙の明度は、ＴＡＰＰＩ法による測定で少なくとも約７０％とすべきである。好ましくは、明度の度合いは約７０％ないし約８０％とする。
【００５０】
同様に、白色度が従来のレベルよりも低くならないようにして黒色顔料を包装紙に添加しなければならない。例えば、本発明の包装紙はほとんどの用途でもってＬ値が少なくとも約８０％となるようにする。Ｌ値は、ハンター・カラー・スケールでもって分光計（ＴＳＣ  ＩＩ  スペクトロフォトメータ）を用いて測定した紙の白色度の測定値である。特に、本発明にもとづいて製造された包装紙のＬ値は、約８０％ないし約９０％である。
【００５１】
これまで、白色顔料として炭酸カルシウムが使用され、かつ黒色顔料として酸化鉄または炭素のいずれかが使用される場合、包装紙の全重量を基準にして黒色顔料を約２重量％まで、特に約０．１重量％ないし１．０重量％程度、包装紙に添加することができる。本発明によれば、上記したレベル以下に包装紙の白色度または明度を減少させることなく上記の濃度範囲内で白色顔料を包装紙に取り込むことができよう。
【００５２】
本発明の別の特徴は、包装紙内の充填材の全体量を増大させることなく実質的に包装紙の不透明度を高めることができるということである。本発明にもとづいて製造された包装紙は、充填材全体の量（白色顔料および黒色顔料の重量が含まれる）が約２０重量％ないし約４０重量％、特に約２５重量％ないし約３６重量％である。充填材は、白色顔料または黒色顔料から完全に作ることができ、あるいは必要に応じて他の充填材料を添加することもできる。
【００５３】
本発明の一実施形態例では、粒径が約０．１μｍから約０．５μである炭酸カルシウムを約２０重量％ないし約４０重量％の量でもって、約２重量％までの黒色顔料と組み合わせて包装紙に添加することができる。このような範囲内では、包装紙の不透明度を高めることができる一方で、該包装紙の物理的特性、例えば透過性を損なうことはない。
【００５４】
本発明にもとづいて包装紙を作る際に使用される完成紙料は、例えば亜麻、軟材、または堅木から得ることができるセルロース繊維を含むことができる。本発明になんら支障なく、包装紙の物理的特性の違いに応じて異なる繊維混合物を使用することができ、また包装紙の精製の量を変えることも可能である。
【００５５】
本発明にもとづいて製造される包装紙の透過性は、一般に約５コレスタ単位ないし約８０コレスタ単位である。多くの用途で、透過性は約１５コレスタ単位ないし約５５コレスタ単位の範囲内とすべきである。
【００５６】
包装紙の坪量は、約１８ｇ／ｍ2 ないし約６０ｇ／ｍ2 、特に約２２ｇ／ｍ2 ないし約３６ｇ／ｍ2 とする。包装紙を燃焼制御用添加物でもって処理してもよい。そのような燃焼制御用添加物としては、例えば、アルカリ金属塩、酢酸塩、リン酸塩、またはそれらの混合物を挙げることができる。特に好ましい燃焼制御用添加物は、クエン酸カリウムとクエン酸ナトリウムとの混合物である。燃焼制御用添加物は、約０．３重量％ないし約１２重量％、特に約０．３重量％ないし約３重量％の濃度範囲でもって包装紙に添加される。
【００５７】
本発明の白色顔料および黒色顔料は、種々の既知の方法でもって包装紙に添加することができよう。例えば、一実施形態例として、顔料をスラリーに結合させて、紙を作る際にセルロース繊維の懸濁液に加えてもよい。
【００５８】
以下、実施例にもとづいて本発明を詳しく説明する。
【００５９】
（実施例１）
本発明を実証するために、白色顔料および黒色顔料を包装紙に取り込んで種々のハンド・シートを２組作製した。
【００６０】
第一組目のハンド・シートは、包装紙に取り込んだ白色顔料がＡＬＢＡＣＡＲ５９７０炭酸カルシウム充填材であり、該充填材は粒径の中央値が約１．９μｍである従来から使用されている充填材である。ＡＬＢＡＣＡＲ５９７０  充填材（Specialty Minerals, Inc. Adams, Massachusetts から入手）を２８重量％の濃度でもって包装紙に取り込んだ。この包装紙の坪量は２８ｇ／ｍ2 であった。
【００６１】
第２組のハンド・シートでは、ＡＬＢＡＣＡＲ  ５９７０充填材のかわりに、粒径が約０．３μｍのＵＬＴＲＡＰＡＱＵＥ炭酸カルシウム粒子を本発明にもとづいて包装紙に添加した。包装紙に対するＵＬＴＲＡＰＡＱＵＥ充填材の添加量は、２８重量％とした。包装紙の坪量は２８ｇ／ｍ2 であった。
【００６２】
第３組目のハンド・シートもまた、本発明にもとづいてＵＬＴＲＡＰＡＱＵＥ粒子を含有するものとした。しかし、この第３組ではＵＬＴＲＡＰＡＱＵＥの添加量を３１重量％とした。ハンド・シートの坪量は３１ｇ／ｍ2 であった。
【００６３】
これら３通りの組の各々に対して、活性炭素を添加してゆき最大で１重量％まで添加した。活性炭素はCalgon Corporation (Pittsburgh, Pennsylvania) からＫＣＧ（商標）の名で市販されているものを入手した。ハンド・シートの不透明度は混濁計(opacity meter) を用いて測定した。得られた結果を図１に示す。
【００６４】
図１は、活性炭素の増加にともなう不透明度の増加を示す。図中、○印は２８％ＡＬＢＡＣＡＲ  ５９７０を含有し、坪量が２８ｇ／ｍ2 のハンド・シート、□印は２８％ＵＬＴＲＡＰＡＱＵＥを含有し、坪量が２８ｇ／ｍ2 のハンド・シート、さらに△印は３６％ＵＬＴＲＡＰＡＱＵＥを含有し、坪量が３１ｇ／ｍ2 のハンド・シートを使用して得られた結果のプロットである。この図に示すように、本発明にもとづいて粒径の中央値が０．３μｍである白色顔料を有するハンド・シートは、ＡＬＢＡＣＡＲ５９７０を使用して作られたハンド・シートよりも最初の不透明度および最終の不透明度ともに高かった。実際、ＵＬＴＲＡＰＡＱＵＥ顔料を含むハンド・シートは、炭素を１重量％添加することで不透明度が９０％を上回った。
【００６５】
（実施例２）
実施例１で作製したハンド・シートと同様のハンド・シートを用いてＬ値に関する試験を行った。この試験は、ハンター・カラー・スケールで包装紙の白色度を計ることで行った。得られた結果を図２に示す。図２は、黒色顔料の増加にともなう白色度またはＬ値の増加を示す。図中、○印は２８％ＡＬＢＡＣＡＲ  ５９７０を含有し、坪量が２８ｇ／ｍ2 のハンド・シート、□印は２８％ＵＬＴＲＡＰＡＱＵＥを含有し、坪量が２８ｇ／ｍ2 のハンド・シート、さらに△印は３６％ＵＬＴＲＡＰＡＱＵＥを含有し、坪量が３１ｇ／ｍ2 のハンド・シートを使用して得られた結果のプロットである。
【００６６】
ＵＬＴＲＡＰＡＱＵＥ充填材で作製したハンド・シートはＡＬＢＡＣＡＲ  ５９７０で作製したハンド・シートよりもかなり高い白色度を試験開始当初および最後ともに示した。実際、実際、ＵＬＴＲＡＰＡＱＵＥ顔料を含むハンド・シートは、炭素を１重量％添加することでＡＬＢＡＣＡＲ  ５９７０顔料を含むハンド・シート（炭素含まず）の最初の白色度に匹敵する白色度の値を有した。
【００６７】
（実施例３）
実施例１で作製したハンド・シートと同様のハンド・シートを用いて明度に関する試験を行った。この試験は、明度計で包装紙の明度を計ることで行った。得られた結果を図３に示す。図中、○印は２８％ＡＬＢＡＣＡＲ  ５９７０を含有し、坪量が２８ｇ／ｍ2 のハンド・シート、□印は２８％ＵＬＴＲＡＰＡＱＵＥを含有し、坪量が２８ｇ／ｍ2 のハンド・シート、さらに△印は３６％ＵＬＴＲＡＰＡＱＵＥを含有し、坪量が３１ｇ／ｍ2 のハンド・シートを使用して得られた結果のプロットである。
【００６８】
ＵＬＴＲＡＰＡＱＵＥ充填材で作製したハンド・シートはＡＬＢＡＣＡＲ  ５９７０で作製したハンド・シート（炭素なし）よりもかなり高い明度を試験開始当初示した。
【００６９】
ハンド・シートに炭素を添加すると、包装紙の明度が減少した。しかし、ＵＬＴＲＡＰＡＱＵＥ充填材で作製したハンド・シートはＡＬＢＡＣＡＲ  ５９７０で作製したハンド・シート（炭素なし）よりもかなり高い明度を試験開始当初示していたことから、ＵＬＴＲＡＰＡＱＵＥシートの初期の明度がＡＬＢＡＣＡＲ５９７０ハンド・シートの初期の明度よりも著しく低く減少することなしに、ＵＬＴＲＡＰＡＱＵＥシートに炭素を添加することができる。
【００７０】
以上、本発明の実施例を説明したけれども、これらの実施例は本発明の説明および理解を容易にするためのものであってこれらの実施例によって本発明の思想および範囲を限定するものではない。本発明の特許請求の範囲内で種々の変形例および修飾が可能であることは当業者に容易に理解されよう。
【００７１】
【発明の効果】
本発明によれば不透明度の高い喫煙製品用包装紙（タバコ巻紙等）、該包装紙の製造方法、その包装紙を用いた喫煙製品を提供することが可能となる。
【図面の簡単な説明】
【図１】本発明にもとづく喫煙製品用包装紙の一実施形態において、活性炭素の増加にともなう不透明度の変化を示すグラフであり、図中、○印は２８％ＡＬＢＡＣＡＲ  ５９７０を含有し、坪量が２８ｇ／ｍ2 のハンド・シート、□印は２８％ＵＬＴＲＡＰＡＱＵＥを含有し、坪量が２８ｇ／ｍ2 のハンド・シート、さらに△印は３６％ＵＬＴＲＡＰＡＱＵＥを含有し、坪量が３１ｇ／ｍ2 のハンド・シートを使用して得られた結果のプロットである。
【図２】本発明にもとづく喫煙製品用包装紙の一実施形態において、活性炭素の増加にともなうＬ値の変化を示すグラフであり、図中、○印は２８％ＡＬＢＡＣＡＲ  ５９７０を含有し、坪量が２８ｇ／ｍ2 のハンド・シート、□印は２８％ＵＬＴＲＡＰＡＱＵＥを含有し、坪量が２８ｇ／ｍ2 のハンド・シート、さらに△印は３６％ＵＬＴＲＡＰＡＱＵＥを含有し、坪量が３１ｇ／ｍ2 のハンド・シートを使用して得られた結果のプロットである。
【図３】本発明にもとづく喫煙製品用包装紙の一実施形態において、活性炭素の増加にともなう明度の変化を示すグラフであり、図中、○印は２８％ＡＬＢＡＣＡＲ  ５９７０を含有し、坪量が２８ｇ／ｍ2 のハンド・シート、□印は２８％ＵＬＴＲＡＰＡＱＵＥを含有し、坪量が２８ｇ／ｍ2 のハンド・シート、さらに△印は３６％ＵＬＴＲＡＰＡＱＵＥを含有し、坪量が３１ｇ／ｍ2 のハンド・シートを使用して得られた結果のプロットである。
【図１】
0004838405.tif 000002
【図２】
0004838405.tif 000003
【図３】
0004838405.tif 000004